(57)【特許請求の範囲】
【請求項１】
式Ｉ２
【化１】
0006706066.tif 000082
式中、
Ｒ１１＊は、１５個までのＣ原子を有する、非置換のアルキルまたはアルケニルラジカル、ここで加えて、これらのラジカルにおける１個または２個以上のＣＨ２基は、−Ｏ−、−Ｓ−、
【化２】
0006706066.tif 000083
−Ｃ≡Ｃ−、−Ｏ（ＣＯ）−または−（ＣＯ）Ｏ−によって、Ｏ原子が互いに直接的に結合しないように置き換えられていてもよい、を示し、
ｌおよびｋは、０〜５を示す、
で表される少なくとも１種の化合物、
式ＩＩ
【化３】
0006706066.tif 000084
式中、
Ｒ２１は、非置換の、ＣＮもしくはＣＦ３によって単置換された、またはハロゲンによって少なくとも単置換された、１５個までのＣ原子を有する、アルキルまたはアルケニルラジカル、ここで加えて、これらのラジカルにおける１個または２個以上のＣＨ２基は、−Ｏ−、−Ｓ−、
【化４】
0006706066.tif 000085
−Ｃ≡Ｃ−、−（ＣＯ）Ｏ−または−Ｏ（ＣＯ）−によって、Ｏ原子が互いに直接的に結合しないように置き換えられていてもよい、を示し、 
Ｒ２２は、Ｘ２１を示し、
Ｙ２１およびＹ２２は、それぞれ、互いに独立して、ＨまたはＦを示し、および
Ｘ２１は、Ｆ、Ｃｌ、ＣＮを示すか、１〜６個のＣ原子を有する、ハロゲン化アルキルもしくはハロゲン化アルコキシラジカル、または２〜６個のＣ原子を有するハロゲン化アルケニルラジカルを示す、
で表される少なくとも１種の化合物、
式ＶＩ
【化５】
0006706066.tif 000086
式中、
Ｒ６１は、１〜１５個のＣ原子を有する非置換のアルキルラジカル、ここで加えて、このラジカルにおける１個または２個以上のＣＨ２基は、それぞれ、互いに独立して、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−によって、Ｏ原子が互いに直接的に結合しないように置き換えられていてもよい、を示し、
Ａ６１、Ａ６２は、それぞれ、互いに独立して、
【化６】
0006706066.tif 000087
を示し、および
Ｘ６１は、Ｆ、Ｃｌ、ＣＮを示すか、またはＦによって単置換もしくは多置換された、１〜３個のＣ原子を有する、アルキル、アルケニル、アルケニルオキシ、アルキルアルコキシもしくはアルコキシを示す、
で表される少なくとも１種の化合物、
式Ｖ 
【化７】
0006706066.tif 000088
式中、
Ｒ５１およびＲ５２は、それぞれ、互いに独立して１〜１０個のＣ原子を有する、アルキルもしくはアルコキシラジカル、２〜１０個のＣ原子を有するアルケニルラジカルを示し、
Ｌは、Ｆを示す、
で表される少なくとも１種の化合物、および、
式Ｉ１およびＩ３
【化８】
0006706066.tif 000089
式中、
Ｒ１１は、非置換の、ＣＮもしくはＣＦ３によって単置換された、またはハロゲンによって少なくとも単置換された、１５個までのＣ原子を有する、アルキルまたはアルケニルラジカル、ここで加えて、これらのラジカルにおける１個または２個以上のＣＨ２基は、−Ｏ−、−Ｓ−、
【化９】
0006706066.tif 000090
−Ｃ≡Ｃ−、−Ｏ（ＣＯ）−または−（ＣＯ）Ｏ−によって、Ｏ原子が互いに直接的に結合しないように置き換えられていてもよい、を示し、
Ｚ０は、−（ＣＯ）Ｏ−、−Ｏ（ＣＯ）−、−ＣＨ２Ｏ−、−ＯＣＨ２−、−ＣＦ２−Ｏ−、−Ｏ−ＣＦ２−、−ＣＨ２−ＣＨ２−、−ＣＦ２−ＣＦ２−、−ＣＦＨ−ＣＦＨ−、−ＣＨ＝ＣＨ−、−ＣＦ＝ＣＦ−、−ＣＦ＝ＣＨ−、−Ｃ≡Ｃ−または−ＣＨ＝ＣＦ−を示し、
Ｓｐは、Ｏを示すか、非置換の、またはハロゲンによって単置換もしくは多置換された、６個までのＣ原子を有する、アルキレン、アルキレンオキシ、オキサアルキレンまたはアルケニレンラジカルを示し、
ｐは、０または１を示し、
ｌおよびｋは、０〜５を示す、
のいずれかで表される化合物の群から選択される１種または２種以上の化合物を含むことを特徴とする、液晶の電界による再配向のための再配向層を有し、その電界が、再配向に重要な、液晶層に平行な成分を有する、電気光学ディスプレイのための、正の誘電異方性を有する液晶媒体。
【請求項２】
式Ｉ２で表される化合物が、式Ｉ２ａおよびＩ２ｂ
【化１０】
0006706066.tif 000091
式中、
Ｒ１１＊は、式Ｉ２の下で示される意味の１つを有し、および
ｌは、０〜５を示す、
のいずれかで表される化合物の群から選択されることを特徴とする、請求項１に記載の液晶媒体。
【請求項３】
式Ｉ１およびＩ３のいずれかで表される化合物の群から選択される化合物が、式Ｉ１ａ〜Ｉ１ｇおよびＩ３ａ〜Ｉ３ｃ
【化１１】
0006706066.tif 000092
式中、
Ｒ１１は、式Ｉ１またはＩ３の下で示される意味の１つを有し、
（Ｏ）は、−Ｏ−または単結合を示し、
ｍは、１〜５を示し、および
ｋ、ｌおよびｎは、０〜５を示す、
のいずれかで表される化合物の群から選択されることを特徴とする、請求項１または２に記載の液晶媒体。
【請求項４】
式ＩＶ
【化１２】
0006706066.tif 000093
式中、
Ｒ４１は、１〜１０個のＣ原子を有する、アルキルもしくはアルコキシラジカルまたは２〜１０個のＣ原子を有するアルケニルラジカルを示し、
Ｒ４２は、Ｒ４１またはＸ４１の意味の１つを有し、
Ａ４１は、
【化１３】
0006706066.tif 000094
を示し、
Ｘ４１は、Ｆ、Ｃｌ、ＣＮを示すか、１〜６個のＣ原子を有する、ハロゲン化アルキルもしくはハロゲン化アルコキシラジカル、または２〜６個のＣ原子を有するハロゲン化アルケニルラジカルを示す、
で表される少なくとも１種の化合物を含む、請求項１〜３のいずれか一項に記載の液晶媒体。
【請求項５】
請求項１〜４のいずれか一項に記載の液晶媒体の調製方法であって、請求項１において示される、式Ｉ２で表される１種または２種以上の化合物および式ＩＩで表される１種または２種以上の化合物を、請求項１において示される、式ＶＩで表される１種または２種以上の化合物および式Ｖで表される１種または２種以上の化合物、および／または１種または２種以上のさらなるメソゲン化合物および／または１種または２種以上の添加剤と混合することを特徴とする、前記方法。
【請求項６】
電気光学ディスプレイにおける、請求項１〜４のいずれか一項に記載の液晶媒体の使用。
【請求項７】
液晶の電界による再配向のための再配向層を有し、その電界が、再配向に重要な、液晶層に平行な成分を有する、電気光学ディスプレイであって、誘電体として請求項１〜４のいずれか一項に記載の液晶媒体を含むことを特徴とする、前記電気光学ディスプレイ。
【発明の詳細な説明】
【技術分野】
【０００１】
本発明は、液晶の再配向のための再配向層を有し、その電界が再配向に重要な、液晶層に平行な成分を有する電気光学液晶ディスプレイであって、式Ｉ１〜Ｉ３
【化１】
0006706066.tif 000002
で表される１種または２種以上の化合物、
および式ＩＩ
【化２】
0006706066.tif 000003
で表される少なくとも１種の化合物
式中、パラメーターＲ１１、Ｒ１１＊、Ｚ０、Ｓｐ、ｋ、ｌ、ｐ、Ｙ２１〜Ｙ２２、Ｒ２１およびＲ２２は請求項１に示される意味をそれぞれ有する、
を含むことを特徴とする、液晶媒体を含有する、前記電気光学液晶ディスプレイに関する。
【背景技術】
【０００２】
慣用の液晶ディスプレイ（ＴＮ、ＳＴＮ、ＯＭＩ、ＡＭＤ−ＴＮ）において、再配向のための電界は、液晶層に本質的に垂直に作り出される。
【０００３】
国際特許出願WO 91/10936は、電気シグナルが、電界が液晶層に対し平行な重大な成分を有するように、作り出される（ＩＰＳ、平面内スイッチング（in-plane switching））、液晶ディスプレイを開示する。かかるディスプレイを作動する原理は、例えば、R.A. Soref in Journal of Applied Physics, Vol. 45, No. 12, pp. 5466-5468 (1974)により記載されている。
【０００４】
例えばEP 0 588 568は、電極の設計のための、およびかかるディスプレイのアドレスのための、さまざまな可能性を開示する。同様にDE 198 24 137は、かかるＩＰＳディスプレイのさまざまな態様を記載する。
このタイプのＩＰＳディスプレイのための液晶材料は、例えばDE 195 28 104、EP 2 100 944 A1、WO 2009/112153 A1、WO 2009/100810 A1、WO 2004/048501 A1およびWO 2009/103945 A1に記載されている。
【０００５】
平面内スイッチング（ＩＰＳ）およびフリンジ電界スイッチング（ＦＦＳ）技術の典型的な用途は、モニター、ノートブック、テレビ、携帯電話、タブレットＰＣ、およびここでは明示的には列挙しない、当業者に公知の多くのさらなる用途である。
【０００６】
ＩＰＳおよびまたＦＦＳ技術の両方が、他のＬＣＤ技術、例えば垂直配向（ＶＡ）技術と比較して、広範な視野角を有する。しかし、現在までに公知のＩＰＳおよびＦＦＳ技術は、限定された黒色状態および限定された光透過の不利を有する。
【０００７】
この理由のため、さらなる液晶媒体、ならびに高度な透過、良好な黒色状態および高いコントラスト比を有するディスプレイにおけるその使用が、近代のＩＰＳおよびＦＦＳ用途に関する中心となる挑戦である。加えて、近代の用途はまた、良好な低温安定性および迅速なアドレス時間を必要とする。
【０００８】
現在、高度な透過、黒色状態および／または高いコントラスト比に対する異なる技術的概念が存在し、これらを詳細に記載する。
【０００９】
良好な黒色状態は、液晶媒体の低度な光散乱により達成することができる。それゆえ好適な媒体は、スイッチング時間の要件を考慮して、相対的に高い弾性定数および好ましくは好適なΔｎを有しなければならない。
【００１０】
液晶媒体のこれらの要件は今までは、回転粘度の増加および／または大幅に低減された低温安定性を伴ってきているため、低い回転粘度および良好な低温安定性と同時に、好適なΔｎおよび相対的に高い弾性定数を有するさらなる液晶媒体が必要である。
【００１１】
ＩＰＳディスプレイの透過は、より小さな電極幅と組み合わせての増大した電極間隔により、良い影響を与えられ得る。しかし、増大した電極間隔のため、同一レベルでの作動電圧を維持するためには、媒体の高い誘電異方性を要する。しかし、高い誘電異方性はまた現在までは、高い回転粘度および／または大幅に限定された低温安定性を意味している。加えて、より高い誘電異方性により、低い弾性定数がもたらされ得、これにより黒色状態および反応時間を低減させる。さらに、弾性定数の顕著な増加により、黒色状態における改善および低温安定性の低減がもたらされる。
【発明の概要】
【００１２】
それゆえ、高い誘電異方性を、高い弾性定数、低い回転粘度および良好な低温安定性を同時に組み合わせて有する液晶媒体が、必要である。
【００１３】
高いコントラスト比は、良好な黒色状態および／または高度な透過により達成することができる。それゆえ、上述のアプローチ、ならびに液晶媒体の以下の要件の随伴が、ＩＰＳディスプレイの最適化されたコントラストには望ましい：
・Δｎに関する好適な値、および／または
・高い弾性定数、および／または
・誘電異方性に関する比較的高い値、
・迅速な応答時間を達成する観点での、回転粘度に関する低い値、および
・良好な低温安定性
【００１４】
ＦＦＳディスプレイの場合において、以下の類似した要件が生じる：
・Δｎに関する好適な値、および／または
・高い弾性定数、および／または
・迅速な応答時間を達成する観点での、回転粘度に関する低い値、および
・良好な低温安定性
【００１５】
誘電異方性に関する比較的高い値は、ＦＦＳディスプレイの場合においては、電極間隔の増加がここでは限定された程度で透過の増大をもたらすにすぎないので、大抵は不要である。しかし、一般的に、液晶媒体の言及された類似の要件もまた、ＦＦＳディスプレイに適用する。
【００１６】
驚くべきことにこれらの要件は、式Ｉ１〜Ｉ３で表される化合物から選択される少なくとも１種の化合物、および式ＩＩで表される少なくとも１種の化合物を含む液晶媒体の使用をとおして、好ましくは同時に、達成される。
【００１７】
それゆえ本発明は、正の誘電異方性を有する液晶媒体であって、式Ｉ１〜Ｉ３
【化３】
0006706066.tif 000004
式中、
Ｒ１１は、非置換の、ＣＮもしくはＣＦ３によって単置換された、またはハロゲンによって少なくとも単置換された、１５個までのＣ原子を有するアルキルまたはアルケニルラジカル、ここで加えて、これらのラジカルにおける１個または２個以上のＣＨ２基は、−Ｏ−、−Ｓ−、
【化４】
0006706066.tif 000005
−Ｃ≡Ｃ−、−ＯＣ−Ｏ−または−ＣＯＯ−によって、Ｏ原子が互いに直接的に結合しないように置き換えられていてもよい、を示し、
Ｒ１１＊は、１５個までのＣ原子を有する非置換のアルキルまたはアルケニルラジカル、ここで加えて、これらのラジカルにおける１個または２個以上のＣＨ２基は、−Ｏ−、−Ｓ−、
【化５】
0006706066.tif 000006
−Ｃ≡Ｃ−、−ＯＣ−Ｏ−または−ＣＯＯ−によって、Ｏ原子が互いに直接的に結合しないように置き換えられていてもよい、を示し、
【００１８】
Ｚ０は、−ＣＯＯ−、−ＯＣＯ−、−ＣＨ２Ｏ−、−ＯＣＨ２−、−ＣＦ２−Ｏ−、−Ｏ−ＣＦ２−、−ＣＨ２−ＣＨ２−、−ＣＦ２−ＣＦ２−、−ＣＦＨ−ＣＦＨ−、−ＣＨ＝ＣＨ−、−ＣＦ＝ＣＦ−、−ＣＦ＝ＣＨ−、−Ｃ≡Ｃ−または−ＣＨ＝ＣＦ−、好ましくは−ＣＨ＝ＣＨ−、−ＣＨ２−ＣＨ２−または−ＣＦ＝ＣＦ−を示し、
Ｓｐは、Ｏ、非置換の、またはハロゲンによって単置換もしくは多置換された、６個までのＣ原子を有する、アルキレン  アルキレンオキシ、オキサアルキレンまたはアルケニレンラジカルを示し、
ｐは、０または１、好ましくは１を示し、
ｌおよびｋは、０〜５を示す、
で表される１種または２種以上の化合物、および、
式ＩＩ
【化６】
0006706066.tif 000007
式中、
Ｒ２１およびＲ２２は、それぞれ、互いに独立して、非置換の、またはＣＮもしくはＣＦ３によって単置換された、またはハロゲンによって少なくとも単置換された、１５個までのＣ原子を有するアルキルまたはアルケニルラジカル、ここで加えて、これらのラジカルにおける１個または２個以上のＣＨ２基は、−Ｏ−、−Ｓ−、
【化７】
0006706066.tif 000008
−Ｃ≡Ｃ−、−ＯＣ−Ｏ−または−Ｏ−ＣＯ−によって、Ｏ原子が互いに直接的に結合しないように置き換えられていてもよいを示し、およびＲ２２はまたＸ２１を示し、
Ｙ２１およびＹ２２は、それぞれ、互いに独立して、ＨまたはＦ、好ましくは両方がＦ、または両方がＨを示し、および
Ｘ２１は、Ｆ、Ｃｌ、ＣＮ、１〜６個のＣ原子を有するハロゲン化アルキルもしくはアルコキシラジカル、または２〜６個のＣ原子を有するハロゲン化アルケニルラジカル、好ましくは、Ｆ、Ｃｌ、ＣＮ、ＣＦ３、ＣＨＦ２、ＯＣＦ３、ＯＣＦＨＣＦ３、ＯＣＦＨＣＨＦ２、ＯＣＦ２ＣＨ３、ＯＣＦ２ＣＨＦ２、ＯＣＦ２ＣＦ２ＣＨＦ２、ＯＣＦＨＣＦ２ＣＦ３、ＯＣＦＨＣＦ２ＣＨＦ２、ＯＣＦ２ＣＦ２ＣＦ３、ＯＣＦ２ＣＦ２ＣＣｌＦ２、ＯＣＣｌＦＣＦ２ＣＦ３またはＣＨ＝ＣＦ２、特に好ましくはＦ、ＣＮ、ＯＣＨＦ２またはＯＣＦ３を示す、
で表される少なくとも１種の化合物を含むことを特徴とする、前記液晶媒体に関する。
【００１９】
好ましい態様において、式Ｉ１〜Ｉ３で表される化合物は、式Ｉ１ａ〜Ｉ１ｇ、Ｉ２ａ、Ｉ２ｂおよび／またはＩ３ａ〜Ｉ３ｃ
【化８】
0006706066.tif 000009
【００２０】
式中、
Ｒ１１は、式Ｉの下で特定される意味の１つを有し、
Ｒ１１＊は、式Ｉの下で特定される意味の１つを有し、
ｍは、１〜５を示し、および
ｋ、ｌおよびｎは０〜５を示す、
で表される化合物から選択される。
【００２１】
式Ｉ１〜Ｉ３で表される化合物は、特に好ましくは式Ｉ１ａおよびＩ１ｂ、式中（ｎ）は０、１または２に等しい、で表される化合物から、および式Ｉ１ｄで表される化合物から、およびさらにまた式Ｉ３ａ〜Ｉ３ｃで表される化合物から選択される。
【００２２】
式Ｉ２ａ、Ｉ２ｂで表される化合物は、特に好ましくは、以下の副次式で表される化合物から選択される。
【化９】
0006706066.tif 000010
【００２３】
式ＩＩで表される化合物は、特に好ましくは、式ＩＩａ〜ＩＩｉ
【化１０】
0006706066.tif 000011
【００２４】
【化１１】
0006706066.tif 000012
【００２５】
【化１２】
0006706066.tif 000013
式中、Ｒ２１およびＲ２２は、それぞれ、互いに独立して、式ＩＩの下で特定される意味の１つを有し、ｋおよびｌは、それぞれ、互いに独立して０〜５を示す、
で表される化合物から選択される。
【００２６】
式ＩＩで表される化合物は、特に好ましくは、式ＩＩｄ、ＩＩｇ、ＩＩｋおよび／またはＩＩｊ、式中、ｌは０に等しく、ｋは１または２に等しい、で表される化合物から選択される。
【００２７】
さらなる好ましい態様において、本発明の媒体は、式ＩＩＩ
【化１３】
0006706066.tif 000014
式中、
Ｒ３１は、非置換の、ＣＮもしくはＣＦ３によって単置換された、またはハロゲンによって少なくとも単置換された、１５個までのＣ原子を有するアルキルまたはアルケニルラジカル、ここで加えて、これらのラジカルにおける１個または２個以上のＣＨ２基は、−Ｏ−、−Ｓ−、
【化１４】
0006706066.tif 000015
−Ｃ≡Ｃ−、−ＯＣ−Ｏ−または−Ｏ−ＣＯ−によって、Ｏ原子が互いに直接的に結合しないように置き換えられていてもよい、を示し、
Ｘ３１は、Ｆ、Ｃｌ、ＣＮ、１〜１０個のＣ原子を有するハロゲン化アルキルもしくはアルコキシラジカル、または２〜１０個のＣ原子を有するハロゲン化アルケニルラジカルを示し、
Ｙ３１およびＹ３２は、同時にＦを示し、
Ｙ３３およびＹ３４は、それぞれ、互いに独立して、ＨまたはＦを示す、
で表される少なくとも１種の化合物を含む。
【００２８】
さらなる好ましい態様において、式ＩＩＩで表される化合物は、式ＩＩＩａ〜ＩＩＩｃ
【化１５】
0006706066.tif 000016
式中、Ｒ３１およびＸ３１は、それぞれ式ＩＩの下で特定された意味の１つを有する、
で表される化合物から選択される。ここで、特に好ましいのは、式ＩＩＩｂで表される化合物であって、式中、Ｘ３１がＦに等しい、前記化合物である。
【００２９】
さらなる好ましい態様において、本発明の媒体は、式ＩＶ
【化１６】
0006706066.tif 000017
式中、
Ｒ４１は、１〜１０個のＣ原子を有するアルキルもしくはアルコキシラジカルまたは２〜１０個のＣ原子を有するアルケニルラジカルを示し、
Ｒ４２は、Ｒ４１の意味の１つを有するか、またはＸ４１を示し、
【００３０】
Ａ４１は、
【化１７】
0006706066.tif 000018
を示し、
Ｘ４１は、Ｆ、Ｃｌ、ＣＮ、１〜６個のＣ原子を有するハロゲン化アルキルもしくはアルコキシラジカル、または２〜６個のＣ原子を有するハロゲン化アルケニルラジカル、好ましくは、Ｆ、Ｃｌ、ＣＮ、ＣＦ３、ＣＨＦ２、ＯＣＦ３、ＯＣＦＨＣＦ３、ＯＣＦＨＣＨＦ２、ＯＣＦ２ＣＨ３、ＯＣＦ２ＣＨＦ２、ＯＣＦ２ＣＦ２ＣＨＦ２、ＯＣＦＨＣＦ２ＣＦ３、ＯＣＦＨＣＦ２ＣＨＦ２、ＯＣＦ２ＣＦ２ＣＦ３、ＯＣＦ２ＣＦ２ＣＣｌＦ２、ＯＣＣｌＦＣＦ２ＣＦ３またはＣＨ＝ＣＦ２、特に好ましくはＦ、Ｃｌ、ＣＮ、ＯＣＨＦ２またはＯＣＦ３、殊に好ましくはＦまたはＣｌ、を示す、
で表される少なくとも１種の化合物を含む。
【００３１】
さらなる好ましい態様において、本発明の媒体は式Ｖ
【化１８】
0006706066.tif 000019
式中、
Ｒ５１およびＲ５２は、それぞれ、互いに独立して１〜１０個のＣ原子を有するアルキルもしくはアルコキシラジカル、２〜１０個のＣ原子を有するアルケニルラジカルを示し、
Ｌは、ＨまたはＦ、好ましくはＦを示す、
で表される少なくとも１種の化合物を含む。
【００３２】
さらなる好ましい態様において、本発明の媒体は式ＶＩ
【化１９】
0006706066.tif 000020
式中、
Ｒ６１は、１〜１５個のＣ原子を有する非置換のアルキルラジカル、ここで加えて、このラジカルにおける１個または２個以上のＣＨ２基は、それぞれ、互いに独立して、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−によって、Ｏ原子が互いに直接的に結合しないように置き換えられていてもよい、を、好ましくは２〜７個のＣ原子を有する直鎖アルキルラジカルを示し、
【００３３】
Ａ６１、Ａ６２は、それぞれ、互いに独立して、
【化２０】
0006706066.tif 000021
を示し、および
Ｘ６１は、Ｆ、Ｃｌ、ＣＮ、またはＦによって単置換もしくは多置換された１〜３個のＣ原子を有するアルキル、アルケニル、アルケニルオキシ、アルキルアルコキシもしくはアルコキシ、好ましくはＦ、ＣＦ３またはＯＣＦ３を示す、
で表される少なくとも１種の化合物を含む。
【００３４】
式ＶＩで表される化合物は、特に好ましくは副次式ＶＩ−１〜ＶＩ−５、
【化２１】
0006706066.tif 000022
式中、Ｒ６１およびＸ６１は、それぞれ式ＩＩの下で特定される意味の１つを有する、
から選択される。
ここで、式ＶＩで表される化合物は、特に好ましくは、Ｘ６１がＦまたはＣＦ３またはＯＣＦ３に等しい、副次式ＶＩ−１〜ＶＩ−５から選択される。
【００３５】
さらなる好ましい態様において、本発明の媒体は式ＶＩＩ
【化２２】
0006706066.tif 000023
【００３６】
式中、
Ｒ７１は、非置換の１〜１５個のＣ原子を有するアルキルラジカル、ここで加えて、このラジカルにおける１個または２個以上のＣＨ２基は、それぞれ、互いに独立して、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−によって、Ｏ原子が互いに直接的に結合しないように置き換えられていてもよい、を、好ましくは２〜７個のＣ原子を有する直鎖アルキルラジカルを示し、
Ａ７１、Ａ７２は、それぞれ、互いに独立して、
【化２３】
0006706066.tif 000024
を示し、
【００３７】
Ｌ７１およびＬ７２は、それぞれ、互いに独立してＨまたはＦを示し、好ましくは両方がＦを示し、および
Ｘ７１は、Ｆ、Ｃｌ、ＣＮ、またはＦによって単置換もしくは多置換された１〜３個のＣ原子を有するアルキル、アルケニル、アルケニルオキシ、アルキルアルコキシもしくはアルコキシを示し、好ましくはＦ、ＣＦ３またはＯＣＦ３を示す、
で表される少なくとも１種の化合物を含む。
【００３８】
式ＶＩＩで表される化合物は、特に好ましくは副次式ＶＩＩ−１〜ＶＩＩ−５
【化２４】
0006706066.tif 000025
式中、Ｒ７１およびＸ７１は、それぞれ式ＶＩＩの下で特定される意味の１つを有する、
から選択される。
特に好ましいのは、副次式ＶＩＩ−１〜ＶＩＩ−５で表される化合物であって、式中Ｘ７１がＦに等しい、前記化合物である。
【００３９】
さらなる態様において、本発明の媒体は、式ＶＩＩＩ
【化２５】
0006706066.tif 000026
【００４０】
式中、
Ｒ８１は、非置換の、ＣＮもしくはＣＦ３によって単置換された、またはハロゲンによって少なくとも単置換された、１５個までのＣ原子を有するアルキルまたはアルケニルラジカルを示し、ここで加えて、これらのラジカルにおける１個または２個以上のＣＨ２基は、−Ｏ−、−Ｓ−、−Ｃ≡Ｃ−、−ＣＨ＝ＣＨ−、−ＯＣ−Ｏ−または−Ｏ−ＣＯ−によって、Ｏ原子が互いに直接的に結合しないように置き換えられていてもよく、
Ｌ８１〜Ｌ８３は、互いに独立して、同一または異なって、ＨまたはＦを示し、および
Ｘ８１は、Ｆ、Ｃｌ、１〜７個のＣ原子を有するハロゲン化アルキルもしくはアルコキシラジカルまたは２〜７個のＣ原子を有するハロゲン化アルケニルラジカルを示す、
で表される少なくとも１種の化合物を含む。
【００４１】
特に好ましい式ＶＩＩＩで表される化合物は、以下の副次式ＶＩＩＩ−１およびＶＩＩＩ−２
【化２６】
0006706066.tif 000027
式中、ｎ＝１〜７である、
で表される化合物である。
【００４２】
上の式においてＲ１１〜８１またはＲ１１＊がアルキルラジカルおよび／またはアルコキシラジカルを示す場合、これは直鎖であっても、または分枝であってもよい。好ましくは直鎖であり、１、２、３、４、５、６または７個のＣ原子を有し、および従って好ましくはメチル、エチル、プロピル、ブチル、ペンチル、ヘキシル、ヘプチル、エトキシ、プロポキシ、ブトキシ、ペントキシ、ヘキソキシまたはヘプトキシを、さらにはメチル、オクチル、ノニル、デシル、ウンデシル、ドデシル、トリデシル、テトラデシル、ペンタデシル、メトキシ、オクトキシ、ノノキシ、デコキシ、ウンデコキシ、ドデコキシ、トリデコキシまたはテトラデドキシを示す。
【００４３】
Ｒ１１〜８１またはＲ１１＊がアルケニルラジカルを示す場合、表現「アルケニル」は、２〜７個の炭素原子を有する直鎖のまたは分枝のアルケニル基を、特に直鎖の基を包含する。好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特にはＣ２〜Ｃ７−１Ｅ−アルケニル、Ｃ４〜Ｃ７−３Ｅ−アルケニルおよびＣ５〜Ｃ７−４−アルケニルである。特に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般的には好ましい。
【００４４】
Ｒ１１〜８１がハロゲンで少なくとも単置換されているアルキルまたはアルケニルラジカルを示す場合、このラジカルは好ましくは直鎖であり、およびハロゲンは好ましくはＦまたはＣｌである。多置換の場合、ハロゲンは好ましくはＦである。得られるラジカルはまた、パーフッ素化ラジカルを含む。単置換の場合において、フッ素または塩素置換基は任意の所望の位置であることができるが、好ましくはω位にある。
【００４５】
純粋な状態において、式Ｉ〜ＶＩＩＩで表される化合物は無色であり、および電気光学使用のために好ましく配置される温度範囲において液晶性メソ相を形成する。これらは化学的に、熱的におよび光に対して安定である。
【００４６】
本発明の媒体において用いることができる、上述の式およびそれらの副次式で表される個々の化合物は、公知であるか、または文献において（例えば標準的な著作物、例えばHouben-Weyl, Methoden der Organischen Chemie［有機化学の方法］, Georg-Thieme-Verlag, Stuttgartにおいて）記載される、自体公知の方法により、正確にはかかる反応に関して公知かつ好適な反応条件下で、製造することができるかの、いずれかである。ここでは詳細には述べない、自体公知の変形の使用もまた可能である。
【００４７】
上述の式で表される化合物の最適な混合比は、実質的には、所望の特性に、上述の化学式で表される化合物の選択に、および任意に存在する他の構成成分の選択に、依存する。
【００４８】
上に示される範囲内の好適な混合比は、場合に応じて容易に決定することができる。
【００４９】
本発明の混合物における上述の化学式で表される化合物の総量は、重大ではない。それゆえ混合物は、さまざまな特性を最適化するために、１種または２種以上のさらなる成分を含んでもよい。しかし、混合物の特性の所望の改善に対する観察される効果は、上述の式で表される化合物の総濃度が高いほど、一般的にはより大きい。
【００５０】
さらに好ましい態様は、以下に示すとおりである：
・媒体が、混合物全体において、１〜８０重量％、好ましくは２〜７５重量％、特に好ましくは３〜７０重量％の式Ｉ１および／またはＩ２および／またはＩ３で表される化合物の割合の式Ｉ１および／またはＩ２および／またはＩ３で表される１種または２種以上の化合物、および式ＩＩで表される１種または２種以上の化合物を含む、または
【００５１】
・媒体が、式Ｉ１〜Ｉ３から選択される少なくとも２種の化合物、ここで好ましくは、該化合物の１種は、式Ｉ２ａ−１で表される化合物から、混合物全体において、１〜６０重量％、好ましくは２〜５０重量％、特に好ましくは５〜４０重量％の式Ｉ２ａ−１で表される化合物の割合で選択される、および式ＩＩで表される少なくとも１種の化合物を含む、または
【００５２】
・媒体が、混合物全体において、１〜６０重量％、好ましくは２〜５０重量％、特に好ましくは５〜４０重量％の式Ｉ２ａ−１で表される化合物の割合で、および混合物全体において、１〜８０重量％、好ましくは２〜７５重量％、特に好ましくは５〜７０重量％の式Ｉ２ｂ−１で表される化合物の割合で、好ましくは、式Ｉ２ａ−１およびＩ２ｂ−１から選択される、式Ｉ２で表される２種の化合物に加えて、式ＩＩで表される少なくとも１種の化合物を含む、または
【００５３】
・媒体が、混合物全体において、１〜６０重量％、好ましくは２〜５０重量％、特に好ましくは５〜４０重量％の式Ｉ２ａ−１で表される化合物の割合で、および混合物全体において、１〜８０重量％、好ましくは２〜７５重量％、特に好ましくは５〜７０重量％の式Ｉ２ｂ−１で表される化合物の割合で、さらに混合物全体において、１〜７０重量％、好ましくは２〜６０重量％、特に好ましくは５〜５０重量％の式Ｉ２ｂ−３で表される化合物の割合で、好ましくは式Ｉ２ａ−１、Ｉ２ｂ−１およびＩ２ｂ−３で表される化合物から選択される、式Ｉ２で表される３種の化合物に加えて、式ＩＩで表される少なくとも１種の化合物を含む。
【００５４】
上述の混合物概念は好ましくは以下
−  任意に、好ましくは式ＩＩＩｂで表される化合物から選択される、式ＩＩＩで表される１種、２種、３種または４種以上の化合物、ここで混合物全体における式ＩＩＩで表される化合物の割合は５５重量％まで、好ましくは４０重量％まで、特に好ましくは３０重量％までである、および／または
【００５５】
−  任意に、好ましくは式ＩＶで表される化合物であって、式中、Ｘ４１がフッ素を示す、該化合物から選択される、式ＩＶで表される１種、２種、３種または４種以上の化合物、ここで混合物全体における式ＩＶで表される化合物の割合は４０重量％まで、好ましくは３０重量％までである、および／または
【００５６】
−  任意に、式Ｖで表される１種、２種、３種または４種以上の化合物、ここで混合物全体における式Ｖで表される化合物の割合は４０重量％まで、好ましくは３０重量％まで、特に好ましくは２５重量％までである、および／または
【００５７】
−  任意に、式ＶＩで表される１種、２種、３種または４種以上の化合物、ここで混合物全体における式ＶＩで表される化合物の割合は８０重量％まで、好ましくは７５重量％まで、特に好ましくは７０重量％までである、および／または
【００５８】
−  任意に、混合物全体において、５０重量％まで、好ましくは４０重量％まで、特に好ましくは３０重量％までの式ＶＩＩで表される化合物の割合で、式ＶＩＩで表される１種、２種、３種または４種以上の化合物、および／または
【００５９】
−  任意に、混合物全体において、５０重量％まで、好ましくは４０重量％まで、特に好ましくは３０重量％までの式ＶＩＩＩで表される化合物の割合で、式ＶＩＩＩで表される１種、２種、３種または４種以上の化合物、
を含む、およびここで
【００６０】
好ましくは式ＩＩｄおよび／またはＩＩｇおよび／またはＩＩｊおよび／またはＩＩｋで表される化合物から選択される、式ＩＩで表される１種、２種、３種または４種以上の化合物の割合は、混合物全体において、好ましくは１〜８０重量％、特に好ましくは２〜７０重量％、極めて特に好ましくは３〜６０重量％である。
【００６１】
さらなる好ましい態様において、媒体は、式Ｉ２で表される少なくとも２種の化合物、式ＩＩで表される少なくとも１種の化合物および式ＶＩで表される少なくとも１種の化合物を含む。
【００６２】
さらなる好ましい態様において、媒体は、好ましくは、式Ｉ２で表される３種の化合物、式ＩＩで表される少なくとも１種の化合物および式ＶＩで表される少なくとも１種の化合物を含む。
【００６３】
慣用の液晶材料と混合された相対的に低い割合の式Ｉ１〜Ｉ３で表される化合物でさえ、弾性定数の顕著な増加、ここで同時に、迅速な応答時間を達成する観点での回転粘度に関する低い値、をもたらし、および誘電異方性に関する相対的に高い値が観察されることが見出された。同時に混合物は、極めて良好な低温安定性を呈する。
【００６４】
本発明はまた、２つの平行平面外板、これはフレームとともにセルを形成する、該外板上の個々のピクセルを切り替えるための集積非線形素子、およびセルに配置されてなる正の誘電異方性および高い比抵抗を有するネマチック液晶混合物、これはこのタイプの媒体を含む、を有する、電気光学ディスプレイ、例えばＳＴＮまたはＭＬＣディスプレイなどに、およびこれらの媒体の電気光学目的のための使用に関する。
【００６５】
本発明の液晶混合物は、利用可能なパラメーターの許容範囲の重要な拡大を促す。高い弾性定数、低い回転粘度および相対的に高い誘電異方性の達成可能な組み合わせは、従来技術からの先の材料をはるかに凌ぐ。
【００６６】
本発明の混合物は、モバイル用途および低Δｎ  ＴＦＴ用途、例えば携帯電話およびＰＤＡなどに、特に好適である。
【００６７】
本発明の液晶媒体は同時に、誘電異方性値Δε≧＋３、好ましくは≧＋７、特に好ましくは≧＋１０、および−２０℃までに低く、および好ましくは−３０℃までに低く、特に好ましくは−４０℃までに低くネマチック相を保持しながら達成されるべき比抵抗に関する高い値、および透明点≧８０℃、好ましくは≧９０℃、特に好ましくは≧１００℃を実現し、優れたＭＬＣディスプレイを達成させることができる。特に、混合物は、低い作動電圧を特徴とする。
【００６８】
本発明の液晶混合物の閾値電圧は、好ましくは≦２．０Ｖ、特に好ましくは≦１．８Ｖである。
本発明の液晶混合物の複屈折Δｎは、好ましくは≦０．１４、特に好ましくは≦０．１３、殊に好ましくは≦０．１２である。
本発明の液晶混合物の２０℃における回転粘度γ１は好ましくは、≦１５０ｍＰａ・ｓ、好ましくは≦１２０ｍＰａ・ｓ、特に好ましくは≦１００ｍＰａ・ｓである。
【００６９】
本発明の液晶混合物のネマチック相範囲は好ましくは、少なくとも９０°、特には少なくとも１００°の幅を有する。この範囲は好ましくは、少なくとも、−４０°〜＋１１０℃に及ぶ。
【００７０】
本発明の媒体の有利に高い弾性定数の観点において、対応する固有値がＫａｖｅの値により決定される。
Ｋａｖｅは、
Ｋａｖｅ＝（Ｋ１１＋Ｋ２２＋Ｋ３３）／３
式中、Ｋ２２は、
Ｋ２２≒Ｋ１１／２
により近似することができる、
により計算される。
【００７１】
本発明の液晶媒体のＫａｖｅの値は、好ましくは≧１０ｐＮ、特に好ましくは≧１２ｐＮ、特には≧１３ｐＮである。
【００７２】
言うまでもなく、本発明の混合物の成分の好適な選択により、より高い閾値電圧において達成されるべきより高い透明点（例えば１００℃より上）、またはより低い閾値電圧において達成されるべきより低い透明点もまた、他の有利な特性を保ちながら達成することができる。同様に、より大きいΔεおよびひいては低い閾値を有する混合物が、相応してより低度に増加した粘度において得ることができる。本発明のＭＬＣディスプレイは好ましくは、グーチ・タリー第１透過極小において作動し［C.H. Gooch and H.A. Tarry, Electron. Lett. 10, 2‐4, 1974; C.H. Gooch and H.A. Tarry, Appl. Phys., Vol. 8, 1575-1584, 1975］、ここで、第２極小における類似のディスプレイにおけるのと同じ閾値電圧を有しての、特に好ましい電気光学特性、例えば特性線の高い傾きおよびコントラストの低い角度依存性（ドイツ国特許30 22 818）に加えての、より低い誘電異方性が、ここで適切である。これにより、シアノ化合物を含む混合物の場合におけるよりも、第１極小における本発明の混合物を用いて達成される、顕著により高い比抵抗が実現される。当業者は、個々の成分およびそれらの重量割合の好適な選択により、単純な常法を用いて、ＭＬＣディスプレイの既定の層厚さに必要な複屈折を設定することができるであろう。
【００７３】
液晶の再配向のための再配向層を有し、その電界が、再配向に重要な、液晶層に平行な成分を有する、電気光学ディスプレイであって、誘電体として本発明の液晶媒体を含有する、前記ディスプレイもまた、本発明による。
【００７４】
偏光板、電極基板および表面処理を有する電極からの本発明のＭＬＣディスプレイの構築は、このタイプのディスプレイに関する慣用の設計に対応する。用語、慣用の設計は、本明細書においては広範に描写され、ＭＬＣディスプレイ、特にまたポリＳｉ  ＴＦＴまたはＭＩＭに基づくマトリクスディスプレイ素子の全ての派生物および改変もまた包含する。
【００７５】
しかし、本発明のディスプレイの、ねじれネマチックセルに基づく現在までの慣用のものとの本質的な差異は、液晶層の液晶パラメーターの選択にある。
【００７６】
本発明により用いることのできる液晶混合物は、自体慣用の方法により、例えば式Ｉ１〜Ｉ３で表される１種または２種以上の化合物を、式ＩＩ〜Ｖで表される１種または２種以上の化合物と、またはさらなる液晶化合物および／または添加剤と混合することにより、調製される。一般的に、少量で用いる所望量の成分を、主要な構成成分を構成する成分中に、有利には昇温で溶解させる。有機溶媒中、例えばアセトン、クロロホルムまたはメタノール中の成分の溶液を混合すること、および完全に混合した後に、例えば蒸留により、溶媒を再び除去することもまた、可能である。
【００７７】
本願において、および以下の実施例において、液晶化合物の構造は略号により示され、ここで化学式への変換は表Ａに従って行われる。全てのラジカルＣｎＨ２ｎ＋１およびＣｍＨ２ｍ＋１は、それぞれｎおよびｍ個のＣ原子を有する直鎖のアルキルラジカルであり；ｎ、ｍおよびｋは好ましくは整数であり、０、１、２、３、４、５、６、７、８、９、１０、１１または１２を示す。表Ｂにおけるコード化は、自体自明である。表Ａにおいて、基本構造に関する略号のみを示す。個々の場合において、基本構造に関する略号は、ダッシュにより分離されて、置換基Ｒ１＊、Ｒ２＊、Ｌ１＊およびＬ２＊に関するコードが後続する。
【００７８】
【表１】
0006706066.tif 000028
【００７９】
好ましい混合物成分を、表ＡおよびＢにおいて見出すことができる。
表Ａ
【表２】
0006706066.tif 000029
【００８０】
【表３】
0006706066.tif 000030
【００８１】
【表４】
0006706066.tif 000031
【００８２】
表Ｂ
特に好ましいのは、式Ｉ１〜Ｉ３で表される化合物および式ＩＩで表される化合物に加えて、表Ｂからの少なくとも１種、２種、３種、４種または５種以上の化合物を含む、液晶混合物である。
（ｎ＝１〜１５；（Ｏ）ＣｎＨ２ｎ＋１は、ＣｎＨ２ｎ＋１またはＯＣｎＨ２ｎ＋１を示す。）
【００８３】
【表５】
0006706066.tif 000032
【００８４】
【表６】
0006706066.tif 000033
【００８５】
【表７】
0006706066.tif 000034
【００８６】
【表８】
0006706066.tif 000035
【００８７】
【表９】
0006706066.tif 000036
【００８８】
【表１０】
0006706066.tif 000037
【００８９】
【表１１】
0006706066.tif 000038
【００９０】
【表１２】
0006706066.tif 000039
【００９１】
誘電体はまたさらに、当業者に公知である、および文献に記載される添加剤、例えば、ＵＶ安定剤、例えばＣｉｂａからのＴｉｎｕｖｉｎ（登録商標）など、抗酸化剤、フリーラジカル捕捉剤、ナノ粒子などを含んでもよい。例えば、０〜１５％の多色性色素、キラルドーパントおよび重合性ドーパントなどを添加してもよい。好適な安定化剤およびドーパントを、以下の表Ｃ、ＤおよびＥに示す。
【００９２】
表Ｃ
表Ｃは、本発明の混合物に一般的に添加される可能なドーパントを示す。混合物は好ましくは、０〜１０重量％、特には０．０１〜５重量％および特に好ましくは０．０１〜３重量％のドーパントを含む。
【００９３】
【表１３】
0006706066.tif 000040
【００９４】
【表１４】
0006706066.tif 000041
【００９５】
【表１５】
0006706066.tif 000042
【００９６】
表Ｄ
例えば本発明の混合物に１〜１０重量％の量で、添加することができる安定化剤を、以下に示す。
【表１６】
0006706066.tif 000043
【００９７】
【表１７】
0006706066.tif 000044
【００９８】
【表１８】
0006706066.tif 000045
【００９９】
【表１９】
0006706066.tif 000046
【０１００】
【表２０】
0006706066.tif 000047
【０１０１】
【表２１】
0006706066.tif 000048
【０１０２】
【表２２】
0006706066.tif 000049
【０１０３】
【表２３】
0006706066.tif 000050
【０１０４】
【表２４】
0006706066.tif 000051
【０１０５】
【表２５】
0006706066.tif 000052
【０１０６】
以下の実施例は、本発明を、それに限定することなく、説明することを意図する。
【０１０７】
本明細書において、パーセンテージは重量％を示す。全ての温度は摂氏度で示す。ｍ．ｐ．は融点を示し、ｃｌ．ｐ．＝透明点である。さらには、Ｃ＝結晶相、Ｎ＝ネマチック相、Ｓ＝スメクチック相およびＩ＝等方相。これらの符号の間の数字は転移温度を示す。さらには、
−  Δｎは、５８９ｎｍおよび２０℃における光学異方性を示し）、
−  γ１は、２０℃における回転粘度（ｍＰａ・ｓ）を示し、
−  Ｖ１０は、１０％透過（平板表面に垂直な視野角）に対する電圧（Ｖ）（閾値電圧）を示し、
−  Ｖ９０は、９０％透過（平板表面に垂直な視野角）に対する電圧（Ｖ）を示し、
−  Δεは、２０℃および１ｋＨｚにおける誘電異方性（Δε＝ε││−ε⊥、ここでε││は分子の長軸に平行な誘電定数を示し、およびε⊥はそれに垂直な誘電定数を示す）。
【０１０８】
電気光学データは、ＴＮセルにおいて、他に明示的に示されなければ、２０℃における第１極小において（つまり０．５μｍのｄ・Δｎ値において）測定される。光学データは、他に明示的に示されなければ、２０℃で測定される。全ての物性は"Merck Liquid Crystals, Physical Properties of Liquid Crystals" Status Nov. 1997, Merck KGaA, Germanyにより決定され、他に明示的に示されなければ、２０℃の温度に対して適用する。
【０１０９】
比較例１
以下の物性および以下の組成を有するネマチック混合物ＣＭ１を調製する。
【表２６】
0006706066.tif 000053
【０１１０】
例１
２０重量％の化合物（１）を混合物ＣＭ１に添加し、混合物（Ｍ１）の物性を決定する。
【表２７】
0006706066.tif 000054
混合物Ｍ１を含有するＩＰＳディスプレイは、適切なコントラストを有する。
【０１１１】
例２
２０重量％の化合物（２）を混合物ＣＭ１に添加し、混合物（Ｍ２）の物性を決定する。
【表２８】
0006706066.tif 000055
混合物Ｍ２を含有するＩＰＳディスプレイは、適切なコントラストを有する。
【０１１２】
例３
２０重量％の化合物（３）を混合物ＣＭ１に添加し、混合物（Ｍ３）の物性を決定する。
【表２９】
0006706066.tif 000056
混合物Ｍ３を含有するＩＰＳディスプレイは、適切なコントラストを有する。
【０１１３】
例４
２０重量％の化合物（４）を混合物ＣＭ１に添加し、混合物（Ｍ４）の物性を決定する。
【表３０】
0006706066.tif 000057
混合物Ｍ４を含有するＩＰＳディスプレイは、適切なコントラストを有する。
【０１１４】
例５
２０重量％の化合物（５）を混合物ＣＭ１に添加し、混合物（Ｍ５）の物性を決定する。
【表３１】
0006706066.tif 000058
混合物Ｍ５を含有するＩＰＳディスプレイは、適切なコントラストを有する。
【０１１５】
例６
２０重量％の化合物（６）を混合物ＣＭ１に添加し、混合物（Ｍ６）の物性を決定する。
【表３２】
0006706066.tif 000059
混合物Ｍ６を含有するＩＰＳディスプレイは、適切なコントラストを有する。
【０１１６】
例７
２０重量％の化合物（７）を混合物ＣＭ１に添加し、混合物（Ｍ７）の物性を決定する。
【表３３】
0006706066.tif 000060
混合物Ｍ７を含有するＩＰＳディスプレイは、適切なコントラストを有する。
【０１１７】
例８
２０重量％の化合物（８）を混合物ＣＭ１に添加し、混合物（Ｍ８）の物性を決定する。
【表３４】
0006706066.tif 000061
混合物Ｍ８を含有するＩＰＳディスプレイは、適切なコントラストを有する。
【０１１８】
例９
２０重量％の化合物（９）を混合物ＣＭ１に添加し、混合物（Ｍ９）の物性を決定する。
【表３５】
0006706066.tif 000062
混合物Ｍ９を含有するＩＰＳディスプレイは、適切なコントラストを有する。
【０１１９】
例１０
２０重量％の化合物（１０）を混合物ＣＭ１に添加し、混合物（Ｍ１０）の物性を決定する。
【表３６】
0006706066.tif 000063
混合物Ｍ１０を含有するＩＰＳディスプレイは、適切なコントラストを有する。
【０１２０】
例１１
２０重量％の化合物（１１）を混合物ＣＭ１に添加し、混合物（Ｍ１１）の物性を決定する。
【表３７】
0006706066.tif 000064
混合物Ｍ１１を含有するＩＰＳディスプレイは、適切なコントラストを有する。
【０１２１】
例１２
２０重量％の化合物（１２）を混合物ＣＭ１に添加し、混合物（Ｍ１２）の物性を決定する。
【表３８】
0006706066.tif 000065
混合物Ｍ１２を含有するＩＰＳディスプレイは、適切なコントラストを有する。
【０１２２】
例１３
２０重量％の化合物（１３）を混合物ＣＭ１に添加し、混合物（Ｍ１３）の物性を決定する。
【表３９】
0006706066.tif 000066
混合物Ｍ１３を含有するＩＰＳディスプレイは、適切なコントラストを有する。
【０１２３】
例１４
２０重量％の化合物（１４）を混合物ＣＭ１に添加し、混合物（Ｍ１４）の物性を決定する。
【表４０】
0006706066.tif 000067
混合物Ｍ１４を含有するＩＰＳディスプレイは、適切なコントラストを有する。
【０１２４】
例１５
２０重量％の化合物（１５）を混合物ＣＭ１に添加し、混合物（Ｍ１５）の物性を決定する。
【表４１】
0006706066.tif 000068
混合物Ｍ１５を含有するＩＰＳディスプレイは、適切なコントラストを有する。
【０１２５】
例１６
２０重量％の化合物（１６）を混合物ＣＭ１に添加し、混合物（Ｍ１６）の物性を決定する。
【表４２】
0006706066.tif 000069
混合物Ｍ１６を含有するＩＰＳディスプレイは、適切なコントラストを有する。
【０１２６】
例１７
２０重量％の化合物（１７）を混合物ＣＭ１に添加し、混合物（Ｍ１７）の物性を決定する。
【表４３】
0006706066.tif 000070
混合物Ｍ１７を含有するＩＰＳディスプレイは、適切なコントラストを有する。
【０１２７】
例１８
２０重量％の化合物（１８）を混合物ＣＭ１に添加し、混合物（Ｍ１８）の物性を決定する。
【表４４】
0006706066.tif 000071
混合物Ｍ１８を含有するＩＰＳディスプレイは、適切なコントラストを有する。
【０１２８】
例１９
２０重量％の化合物（１９）を混合物ＣＭ１に添加し、混合物（Ｍ１９）の物性を決定する。
【表４５】
0006706066.tif 000072
混合物Ｍ１９を含有するＩＰＳディスプレイは、適切なコントラストを有する。
【０１２９】
例２０
１０重量％の化合物（２０）を混合物ＣＭ１に添加し、混合物（Ｍ２０）の物性を決定する。
【表４６】
0006706066.tif 000073
混合物Ｍ１９を含有するＩＰＳディスプレイは、適切なコントラストを有する。
【０１３０】
例２１
以下の物性および以下の組成を有するネマチック混合物Ｍ２１を調製する。
【表４７】
0006706066.tif 000074
混合物Ｍ２１を含有するＩＰＳディスプレイは、適切なコントラストを有する。
【０１３１】
例２２
以下の物性および以下の組成を有するネマチック混合物Ｍ２２を調製する。
【表４８】
0006706066.tif 000075
混合物Ｍ２２を含有するＩＰＳディスプレイは、適切なコントラストを有する。
【０１３２】
例２３
以下の物性および以下の組成を有するネマチック混合物Ｍ２３を調製する。
【表４９】
0006706066.tif 000076
混合物Ｍ２３を含有するＩＰＳディスプレイは、適切なコントラストを有する。
【０１３３】
例２４
以下の物性および以下の組成を有するネマチック混合物Ｍ２４を調製する。
【表５０】
0006706066.tif 000077
混合物Ｍ２４を含有するＩＰＳディスプレイは、適切なコントラストを有する。
【０１３４】
例２５
以下の物性および以下の組成を有するネマチック混合物Ｍ２５を調製する。
【表５１】
0006706066.tif 000078
混合物Ｍ２５を含有するＩＰＳディスプレイは、適切なコントラストを有する。
【０１３５】
例２６
以下の物性および以下の組成を有するネマチック混合物Ｍ２５を調製する。
【表５２】
0006706066.tif 000079
混合物Ｍ２６を含有するＩＰＳディスプレイは、適切なコントラストを有する。
【０１３６】
例２７
以下の物性および以下の組成を有するネマチック混合物Ｍ２７を調製する。
【表５３】
0006706066.tif 000080
混合物Ｍ２／を含有するＩＰＳディスプレイは、適切なコントラストを有する。
【０１３７】
例２８
以下の物性および以下の組成を有するネマチック混合物Ｍ２８を調製する。
【表５４】
0006706066.tif 000081
混合物Ｍ２８を含有するＩＰＳディスプレイは、適切なコントラストを有する。